(57)【要約】【課題】優れた研削性を有しながら研削後の被加工物において優れた表面平滑性が得られる固定砥粒研削研磨用工具を提供する。【解決手段】粒子の形状が板状で、粒子の板面方向の平均粒子径が１０ｎｍから２００ｎｍの範囲にある酸化セリウム粒子を、水溶性高分子により結合させた構成とする。【選択図】図３
2005288645.tif 000002
【特許請求の範囲】
【請求項１】
被加工物を研削ないし研磨するための固定砥粒研削研磨用工具であって、平均粒子径が１０ｎｍから２００ｎｍの範囲にある酸化セリウム粒子が水溶性高分子により結合されていることを特徴とする固定砥粒研削研磨用工具。
【請求項２】
酸化セリウム粒子の形状が板状であり、粒子の板面方向における最大長さと厚さの比が２〜２０の範囲にある、請求項１記載の固定砥粒研削研磨用工具。
【請求項３】
被加工物を研削ないし研磨するための固定砥粒研削研磨用工具であって、平均粒子径が１０ｎｍから２００ｎｍの範囲にある酸化セリウム粒子を主構成粒子とし、さらに平均粒子径が１０ｎｍから２００ｎｍの範囲にある酸化ジルコニウム粒子、酸化アルミニウム粒子および酸化鉄粒子の中から選ばれた少なくとも一種類の酸化物粒子を含有し、これらの粒子が水溶性高分子により結合されていることを特徴とする固定砥粒研削研磨用工具。
【請求項４】
酸化セリウム粒子の形状が板状であり、粒子の板面方向における最大長さと厚さの比が２〜２０の範囲にある、請求項３記載の固定砥粒研削研磨用工具。
【請求項５】
酸化ジルコニウム粒子、酸化アルミニウム粒子および酸化鉄粒子の中から選ばれた少なくとも一種類の酸化物粒子の形状が板状であり、粒子の板面方向における最大長さと厚さの比が２〜２０の範囲にある、請求項３または４記載の固定砥粒研削研磨用工具。
【請求項６】
前記酸化セリウム粒子に対する、前記酸化ジルコニウム粒子、酸化アルミニウム粒子および酸化鉄粒子の中から選ばれた少なくとも一種類の酸化物粒子の含有量が、１〜５０重量％の範囲にある、請求項３ないし５のいずれかに記載の固定砥粒研削研磨用工具。
【請求項７】
前記固定砥粒研削研磨用工具は、前記水溶性高分子が溶解した溶液中に前記板状の酸化セリウム粒子が分散された分散液を用いて、特定の形状に成形することにより作製されたものであり、その成形体の状態において前記板状の酸化セリウム粒子が特定の方向に実質的に配向した状態となっている、請求項１または２記載の固定砥粒研削研磨用工具。
【請求項８】
前記固定砥粒研削研磨用工具は、前記水溶性高分子が溶解した溶液中に、前記主構成粒子としての板状の酸化セリウム粒子と、板状の酸化ジルコニウム粒子、酸化アルミニウム粒子および酸化鉄粒子の中から選ばれた少なくとも一種類の酸化物粒子とが分散された分散液を用いて、特定の形状に成形することにより作製されたものであり、その成形体の状態において前記板状の酸化セリウム粒子および酸化物粒子が特定の方向に実質的に配向した状態となっている、請求項３ないし６のいずれかに記載の固定砥粒研削研磨用工具。
【請求項９】
前記板状の酸化セリウム粒子が分散された分散液を用いて、または前記板状の酸化セリウム粒子と前記板状の酸化物粒子とが分散された分散液を用いて、特定の形状に成形するに当り、電気泳動現象を利用する、請求項７または８記載の固定砥粒研削研磨用工具。
【請求項１０】
前記水溶性高分子の含有量が0.５〜３０重量％の範囲にあり、前記板状の酸化セリウム粒子の含有量が５０〜９９重量％の範囲にある、請求項１、２または７のいずれかに記載の固定砥粒研削研磨用工具。
【請求項１１】
前記水溶性高分子の含有量が0.５〜３０重量％の範囲にあり、前記主構成粒子としての酸化セリウム粒子と、酸化ジルコニウム粒子、酸化アルミニウム粒子および酸化鉄粒子の中から選ばれた少なくとも一種類の酸化物粒子との含有量が５０〜９９重量％の範囲にある、請求項３、４、５、６、８または９のいずれかに記載の固定砥粒研削研磨用工具。
【発明の詳細な説明】
【技術分野】
【０００１】
本発明は、被加工物を研削ないし研磨するための固定砥粒研削研磨用工具に関し、特に主たる砥粒として所定の酸化セリウム粒子を用いた固定砥粒研削研磨用工具に関する。
【背景技術】
【０００２】
シリコンウエハーの薄片化のニーズは強く、各種の方法により薄片化されている。ダイヤモンド砥粒を用いた砥石は、研削効率が高いため汎用されているが、研削効率が高い反面、被加工物に研削痕が残り、この研削痕を除去するためにスラリー砥粒のような異なる研削手段により鏡面仕上げを行わなければいけないのが現状である。すなわち、全く異なる方式により研削を行う必要があり、研削工程が複雑になり、結果的に研削効率が低下し、研削コストが高くなる問題がある。
【０００３】
一方、スラリー砥粒を用いる研削方式では、研削後に良好な表面平滑性が得られる反面、研削スピードが遅く、研削効率が低い問題があった。
【０００４】
また、水晶ウエハーの薄片化には、通常、１μｍ程度の大きさの酸化セリウム粒子を分散させたスラリーが使用されているが、さらなる研削効率の向上が求められており、かつ大量に発生する廃スラリーの処理が環境上、大きな問題になりつつある。
【０００５】
このように研削効率の一層の向上が求められているにもかかわらず、研削効率を高めると研削後の表面平滑性が低下するという本質的な課題のため、未だに市場ニーズを満たす固定砥粒研削研磨用工具は開発されていないのが現状である。
【０００６】
一方、特許文献１には、メカノケミカル作用により被加工物を研削できる活性砥粒およびこれを用いた砥石等が記載されている。これは、本発明者の一人が開発したもので、ガラスビーズとアルギン酸ナトリウムなどの水溶性の高分子結合剤とを混合した液体を使用し、これを電気泳動を利用して所定の状態に加工することによって砥石としたものである。そこには、砥石を構成する活性砥粒がメカノケミカル作用によって優れた研削性を示すことや、この砥石を用いた研削方式は研削であるのにもかかわらず、優れた鏡面創成が実現できることが記載されている。
【０００７】
さらに、特許文献２や特許文献３には、粒子の形状が板状で、粒子の板面方向の平均粒子径が１０〜２００ｎｍの範囲にある酸化セリウム粒子が記載されている。これは、本発明者の一人が開発したもので、前記特許文献２・３に記載されたような方法で酸化セリウム粒子を合成することによって得られるものである。
【０００８】
【特許文献１】特開２００３−７３６５６号公報
【特許文献２】特開２００３−０４９１５８号公報
【特許文献３】特開２００３−２０６４７５号公報
【発明の開示】
【発明が解決しようとする課題】
【０００９】
上述したように、従来の固定砥粒研削研磨用工具は、一般的に研削効率が高い反面、被研削体表面に傷が入りやすく、研削面の平滑性が劣る問題があった。一方、湿式方式のスラリー砥粒は、平滑な研削面が得られやすい反面、研削効率が低く、研削効率に劣る欠点があった。現状では優れた研削性を有しながら研削後の被加工物において優れた表面平滑性が得られる固定砥粒研削研磨用工具はいまだ提供されていない。
【００１０】
そこで、本発明は、砥粒として特異な形状および粒子径を有する酸化セリウム粒子を使用し、この酸化セリウム粒子を水溶性高分子で結合させることにより、研削砥石がもつ優れた研削性を維持しながら、従来の研削砥石では得られなかった研削後の優れた表面平滑性を同時に実現できる固定砥粒研削研磨用工具を提供することを目的とする。
【課題を解決するための手段】
【００１１】
本発明者らは、本発明者の一人が開発した、粒子の形状が板状で、粒子の板面方向の平均粒子径が１０〜２００ｎｍの範囲にある酸化セリウム粒子（特許文献２、特許文献３）を、上記の目的の固定砥粒研削研磨用工具に砥粒として使用すると、従来のこの種の工具では得られない優れた研削性能を発現できることを見出した。
【００１２】
すなわち、通常砥粒の粒子径が小さくなると、研削面の表面平滑性は良好になるが、研削効率が低下する。一方、本発明の砥粒は、平均粒子径が１０〜２００ｎｍと微粒子であるが、粒子が板状である場合は特に、この板状粒子のエッジを利用することにより、微粒子であるにもかかわらず優れた研削性を示す。このように、本発明者らは、高い研削効率と研削後の優れた表面平滑性という、研削用砥石においては矛盾する２つの特性を、特異な形状と粒子径の酸化セリウム粒子を使用することにより初めて実現することに成功したものである。
【００１３】
本発明に使用される板状の酸化セリウム粒子は、そのエッジの部分を利用した場合に特に優れた機械的研削作用を示すのみならず、化学的研削作用が大きい点にも特徴がある。このような板状形状を利用した場合の優れた機械的研削性と酸化セリウムの有する優れた化学的研削性を同時に実現したのは本発明が最初である。
【００１４】
また、本発明の固定砥粒研削研磨用工具においては、研削ないし研磨される被加工物の種類や研削仕様に応じて、前記板状の酸化セリウム粒子を主構成粒子とし、板状の酸化アルミニウム、酸化ジルコニウムおよび酸化鉄から選ばれる少なくとも一種類の酸化物粒子を同時に適当量含有させることができる。このようにすると、これら板状の酸化物粒子の機械的研削性が付加されるので、板状の酸化セリウム粒子のみを用いた場合に比べて、より研削性を高めることも可能になる。
【００１５】
これらの板状の酸化物粒子を砥粒として用い、アルギン酸ナトリウムなどの水溶性高分子の溶液中に分散させ、砥粒に水溶性高分子を結合させて、水を除去して特定の形状に成形することにより、研削用の砥石とすることができる。さらに特定の形状に成形時に電気泳動現象を利用して作製したものは、板状粒子が特定方向に配向してエッジ部分が揃いやすく、また粒子が密に充填されやすいため、固定砥粒研削研磨用工具として、より優れた性能を発揮する。
【００１６】
このように本発明の固定砥粒研削研磨用工具は、研削用の砥石として使用することにより、優れた研削効率と表面平滑性を同時に実現できる砥石であるが、従来のスラリー砥粒のように水の存在下で使用することも可能である。この場合、水の存在により酸化セリウムの化学的な研磨作用がより強調される利点がある。この水の使用において、使用量は微量でも効果が大きく、用途、目的に応じて任意に調整することができる。このように本発明の固定砥粒研削研磨用工具は、目的に応じて研削砥石としても、また水の存在下で使用することも可能な、広い範囲で使用可能な工具である。
【００１７】
なお板状の酸化セリウム粒子を使用することの利点を中心に説明してきたが、既述したように板状の酸化セリウム粒子を使用することにより、エッジ部分を利用した機械的な研削性が現われるが、本発明の平均粒子径が１０ｎｍから２００ｎｍの範囲にある酸化セリウム粒子を水溶性高分子と結合させた構成にすることにより、微粒子による化学的な研削性が強調されて、従来の固定砥粒研削研磨用工具では得られなかった優れた研削研磨性を発揮する。したがって本発明の固定砥粒研削研磨用工具は板状の酸化セリウム粒子に限定されるものではなく、平均粒子径が１０ｎｍから２００ｎｍの範囲にある酸化セリウム粒子を水溶性高分子と結合させたことを最大の特徴とするものである。
【発明の効果】
【００１８】
本発明の固定砥粒研削研磨用工具によれば、構成粒子たる酸化セリウム粒子が、その板状のエッジ部分を利用した時に特に優れた機械的研削性を発揮するだけでなく、さらにその化学的特性に基づいて優れた化学的研削性を発揮する。また、その粒子径が１０〜２００ｎｍと微細なため、被加工物の研削後においても優れた表面平滑性が得られる。こうして、優れた研削効率と、研削後の優れた表面平滑性とを同時に実現できる研削可能な砥石を実現することができる。なお、ここで言う板状とは、粒子の板面方向におけるの最大長さと厚さの比が２〜２０の範囲にあるものを示す。このような粒子径は、高分解能の透過電子顕微鏡を用いて撮影した１００個の粒子の平均値から求めた。また厚さは、これらの粒子をバインダ中に分散させた塗料をシート上に塗布し、その断面を高分解能の透過電子顕微鏡を用いて観察することにより求めた。
【００１９】
前記酸化セリウム粒子を主構成粒子とし、さらに板状の酸化アルミニウム等の特定の酸化物粒子を同時に適当量加えた場合には、これら特定の酸化物粒子がもつ機械的研削性がさらに付加されるので、板状の酸化セリウム粒子のみを用いた場合に比べて、より研削性を高めることも可能になる。
【００２０】
さらに、以上のような砥石の作製において、電気泳動現象を利用することにより、より優れた研削性を発揮する固定砥粒研削研磨用工具とすることができる。
【発明を実施するための最良の形態】
【００２１】
本発明の固定砥粒研削研磨用工具は、上述した独自開発の酸化セリウム粒子、すなわち粒子形状が板状で平均粒子径が１０〜２００ｎｍ（１０ｎｍ以上２００ｎｍ以下）である酸化セリウム粒子を、水溶性高分子で結合させた構成にすることにより、高い研削効率と優れた表面平滑性を同時に実現したものである。
【００２２】
本発明で使用する上記の特異な形状と粒子径を有する粒子酸化セリウム粒子は、アルカリ水溶液にセリウム塩の水溶液を添加し、得られたセリウムの水酸化物あるいは水和物を、水の存在下で１１０〜３００℃の温度範囲で加熱処理し、ろ過、乾燥後、さらに空気中２００〜１５００℃の温度範囲で加熱処理することにより得ることができる。
【００２３】
具体的には、まず第一工程として、アルカリ水溶液に上述した金属塩の水溶液を添加し、得られた水酸化物あるいは水和物を、水の存在下で１１０〜３００℃の温度範囲で加熱処理する水熱反応処理により、目的とする形状、粒子径に整える。
【００２４】
この場合、水酸化物あるいは水和物として析出するｐＨが金属の種類により異なるため、ｐＨの制御は重要である。例えば、アルミニウム水酸化物あるいは水和物は酸性領域でもアルカリ性領域でも溶解して析出しないため、中性に近い領域にｐＨを制御する必要がある。一方セリウムの水酸化物あるいは水和物は、中性領域では溶解して析出しないため、アルカリ性領域にｐＨを制御する必要がある。また水熱反応により目的の形状、粒子径を有する水酸化物あるいは水和物にするため、水熱反応時のｐＨ制御も重要な因子である。
【００２５】
次に、第二工程として、上記水酸化物あるいは水和物を空気中加熱処理する。これにより、粒子の形状が板状で平均粒子径が１０ｎｍから２００ｎｍの範囲にあり、しかも粒子径分布が均一で、焼結、凝集が極めて少なく、結晶性の良好な酸化セリウム粒子が得られる。
【００２６】
このように基本的に二段階の製造工程を経ることにより、これまでの製造方法では不可能であった、粒子の形状が板状で、かつ平均粒子径が１０ｎｍから２００ｎｍの範囲にある酸化セリウム粒子の開発に成功したものである。
【００２７】
本発明の固定砥粒研削研磨用工具は、上記のようにして得られた板状の酸化セリウム粒子を水溶性高分子の溶液中に分散させ、板状の酸化セリウム粒子を水溶性高分子で結合することにより作製される。水溶性高分子としては特に限定されるものではないが、アルギン酸ナトリウムやポリビニルアルコールなどが好ましい高分子として使用できる。中でもアルギン酸ナトリウムは、海草に含まれる物質であり、無害な高分子結合剤として特に好ましい。
【００２８】
本発明の固定砥粒研削研磨用工具は、結合剤として水溶性高分子を使用するため、製造工程において環境に与える負荷が小さくなるという利点を有する。ただし、本発明の目的とする研削砥石を作製する上で、水溶性高分子に限定されるものではなく、有機溶媒に溶解する各種の高分子結合剤も使用可能であることは言うまでもない。例えば、塩化ビニル系やポリウレタン系、ニトロセルロース系などの各種の高分子結合剤も使用可能である。
【００２９】
本発明に使用される酸化セリウム粒子は、機械的研磨作用のみならず化学的研磨作用が大きい特徴を有するが、さらに目的に応じて、この酸化セリウム粒子を主構成粒子として、さらに板状の酸化アルミニウム、酸化ジルコニウムおよび酸化鉄を含有させると、これらの粒子の優れた機械的研削性を付加することができる。
【００３０】
本発明の固定砥粒研削研磨用工具は、具体的には以下のようにして作製することができる。
【００３１】
まず、所定量の水溶性高分子を溶解した溶液を作製し、この溶液中に上述した板状の酸化物粒子を所定量分散させる。分散方法としては特に限定されるものではないが、ボールミルやペイントコンデイショナー等を用いて、均一な分散体を作製する。
【００３２】
固定砥粒研削研磨用工具における水溶性高分子の含有量としては、0.５〜３０重量％の範囲が好ましく、より好ましくは１〜２５重量％であり、さらに好ましくは２〜２０重量％である。この含有量が少ないと板状粒子の結合能力が低くなり、研削時に粒子が脱落しやすくなる。一方、多すぎると分散液の粘度が高くなり、粒子の均一分散が困難になる。
【００３３】
一方、酸化物粒子の含有量としては、５０〜９９重量％の範囲が好ましく、より好ましくは６０〜９７重量％であり、さらに好ましくは７５〜９５重量％である。含有量がこの範囲より少ないと研削効率が低くなり、一方、多すぎると高分子との結合性が低下して、研削時に砥粒が脱落しやすくなる。
【００３４】
上記のようにして得られた分散体は、これをスラリー砥石として用いることも可能であるが、さらに電気泳動現象を利用しながら特定の形状に成形することが好ましい。この電気泳動方法は特に限定されるものではないが、例えば電気泳動槽の中央付近に円柱状の正極棒を置き、この周囲を取り囲むように負極を設置した装置を使用して行うことができる。すなわち、上記電気泳動槽中に上述した分散液を入れ、正極棒を回転させながら正・負の両極間に電圧を印加することにより、水溶性高分子で覆われた板状酸化物粒子が正極棒に吸着しながら析出する。本発明の板状酸化物粒子は、このような電気泳動を利用して吸着析出させたときに、板状粒子の場合は板面が正極棒に平行になるように配列しやすい特長がある。このように配列することにより、板状粒子のエッジ面が特定方向に揃いやすくなるため、固定砥粒研削研磨工具として使用した際に、研削効率はより向上する。
【００３５】
次に、分散液から正極棒を引き上げ、板状酸化物粒子と水溶性高分子からなる成形体から正極棒を取り除くことにより、所定形状の成形体（この例では、丸棒状の正極棒の周囲に成形体が形成されるので、当該正極棒の形状に対応したほぼ円柱状の成形体）が得られる。この成形体を任意の大きさに切断し、空気中で乾燥することにより、最終目的の工具とすることができる。
【００３６】
なお、上記の例では、電気泳動現象を利用して円柱状の成形体を作製する場合について示したが、電極の形状や成形形状を変えることにより、円板状、角柱状など任意の形状、大きさの研削砥石を作製できることは言うまでもない。さらに、板状酸化物粒子が高充填された砥石とする上で、電気泳動現象の利用は有効な方法の一つであるが、電気泳動現象を利用することなく、例えばプレス成形のみで砥石を作製することも可能である。プレス成形のみで作製する方法は、製造工程が簡易になる利点がある。
【００３７】
本発明の固定砥粒研削研磨用工具は、研削用の砥石として使用することにより、優れた研削効率と表面平滑性を同時に実現できるが、水の存在下で使用することも可能である。この場合、水の使用量を調整することにより、水が存在することによる酸化セリウムの化学的な研磨作用を任意に調整することができる。このように本発明の固定砥粒研磨工具は、用途、目的に応じて研削砥石としても、また水の存在下で使用することも可能である。すなわち、様々な態様で使用できる利用範囲の広い固定砥粒研削研磨用工具と言える。
【００３８】
またこのように酸化セリウム粒子を使用することにより、特に板状形状の場合はエッジ部分を利用した機械的な研削性が現われるが、本発明の平均粒子径が１０ｎｍから２００ｎｍの範囲にある酸化セリウム粒子を水溶性高分子と結合させた構成にするだけでも、粒子サイズが小さいため化学的な研削性がより強調されて、従来の固定砥粒研削研磨用工具では得られなかった優れた研削研磨性を発揮する。
【００３９】
以下、本発明の主要な製造方法について更に詳細に説明する。特に板状酸化セリウム粒子を使用すると本発明の効果がより発揮されるため、板状酸化セリウム粒子を使用する例について説明するが、既述したように、本発明は平均粒子径が１０ｎｍから２００ｎｍの範囲にある酸化セリウム粒子を水溶性高分子と結合させた構成にするだけでも、その化学的な研削性が強調されて、従来の固定砥粒研削研磨用工具では得られなかった優れた研削研磨性を発揮する。
【００４０】
《板状酸化セリウム粒子等の作製》
（沈殿物の作製）
まず、塩化セリウム、硝酸セリウム、硫酸セリウムなどのセリウム塩を水に溶解させ、セリウムイオンを含有する水溶解液（セリウム塩水溶液）を作製する。これらのセリウム塩のうち、粒径分布のシャープな酸化セリウム粒子を得る上で、塩化セリウムが最も好ましい。アルカリとしては、水酸化ナトリウム、水酸化カリウム、水酸化リチウム、アンモニア水溶液などが好ましく使用できる。
【００４１】
次に、前記セリウム塩水溶液をアルカリ水溶液中に滴下して、セリウムの水酸化物あるいは水和物の沈殿物を生成する。この沈殿物を含む懸濁液のｐＨは、８〜１１の範囲に調整し、またこの懸濁液を室温において１日程度熟成することが好ましい。このｐＨ調整および熟成は、この後の工程の加熱処理において、比較的低い温度で、より結晶性の高い酸化セリウム粒子を得る上で効果的である。
【００４２】
（水熱処理）
セリウムの水酸化物あるいは水和物の上記沈殿物を含む懸濁液に対し、オートクレーブ等を用いて水熱処理を行う。この水熱処理において、上記の沈殿物を含む懸濁液をそのまま水熱処理を行っても構わないが、水洗により、上記沈殿物以外の生成物や残存物を除去し、その後ＮａＯＨなどにより再度ｐＨ調整することが好ましい。この時のｐＨの値は、７〜１１とすることが好ましく、このｐＨより低いと、水熱処理時に結晶成長が不十分になり、また高すぎると、粒子径分布が広くなったり、目的とする粒子径の小さい粒子を得ることが困難になったりする。
【００４３】
水熱処理温度は、１１０℃から３００℃の範囲とすることが好ましい。この温度より低いと、板状の形状を有するセリウムの水酸化物あるいは水和物が得られにくく、この温度より高いと発生圧力が高くなるため、装置が高価なものとなり、メリットはない。
【００４４】
水熱処理時間は、１時間から４時間の範囲が好ましい。水熱処理時間が短すぎると、特定の形状への成長が不十分になり、水熱時間が長すぎても特に問題となることはないが、製造コストが高くなるだけで、意味がない。
【００４５】
（加熱処理）
水熱処理後のセリウムの水酸化物あるいは水和物粒子は、ろ過、乾燥した後、加熱処理を行うが、ろ過する前に、水洗によりｐＨを６〜９の付近の中性領域に調整しておくことが好ましい。このｐＨまで水洗することにより、加熱処理工程において、焼結などの悪影響をおよぼすナトリウムや塩素などの不純物が除去されるためである。
【００４６】
セリウムの水酸化物あるいは水和物粒子に、さらに珪酸ナトリウムなどの珪素化合物を添加して、シリカ処理を施こしても良い。このシリカ処理は、最終目的物である酸化セリウム粒子を特定の形状に保持する上で、効果的である。
【００４７】
ろ過、乾燥したセリウムの水酸化物あるいは水和物は、加熱処理により酸化セリウム粒子とすることができる。加熱処理時の雰囲気は特に限定されないが、空気中加熱が、最も製造コストがかからないため、好ましい。加熱処理温度は、３００℃から１２００℃の範囲が好ましい。この温度より低いと、結晶性の酸化セリウム微粒子が得られにくく、高すぎると、焼結により粒子サイズが大きくなったり、さらに粒子径分布が広くなる。この加熱処理により、酸化セリウム粒子が得られるが、さらに水洗などにより、未反応物を除去すると、より高純度の酸化セリウム粒子が得られるため、研磨剤と使用するためには、最終工程で水洗することが好ましい。
【００４８】
このようにして得られた酸化セリウム粒子は、粒子径が１０ｎｍから２００ｎｍの範囲である板状の形状を有する粒子であり、固定砥粒研削研磨工具用として最適の粒子となる。この酸化セリウム粒子は、Ｘ線回折スペクトルを測定すると、ＣａＦ2 構造をもつＣｅＯ2 の結晶構造に対応するピークが明瞭に観察され、また電子顕微鏡観察においても晶壁が明瞭に観察され、これまでの製造法では得られなかった極めて良好な結晶性を有する板状の粒子であることが示された。
【００４９】
なお、板状酸化セリウム粒子の作製方法を例に上げて説明したが、板状酸化アルミニウムや板状酸化ジルコニウム、板状酸化鉄も本発明の発明者の一人が開発した方法（特許文献２、特許文献３）により、同様の手法で作製できる。
【００５０】
《固定砥粒研削研磨工具用分散液の調整》
上述した方法で作製した酸化セリウム粒子を使用して、固定砥粒研削研磨用工具を作製するための分散液調整方法の一例を以下に示す。
【００５１】
所定量の水にアルギン酸ナトリウムを溶解した。このときのアルギン酸ナトリウムの添加量は水に対して0.１〜２重量％が適当である。添加量がこの範囲より少ないと、酸化セリウム粒子を均一に分散させることが困難になり、酸化セリウム粒子が沈降しやすくなる。一方、添加量がこの範囲より多いと粘度が高くなり、酸化セリウム粒子を分散させるときの分散性が悪くなる。
【００５２】
次に、このアルギン酸ナトリウム水溶液に、酸化セリウム粒子を添加し分散させる。酸化セリウム粒子の添加量は、水に対して１〜２０重量％が適当である。添加量がこの範囲より少ないと固定砥粒研削研磨用工具としたときの高い研磨効率を得にくくなり、また添加量がこの範囲より多いと酸化セリウム粒子の均一分散が困難になり、均一な分散体を得にくくなる。
【００５３】
分散方法は特に限定されるものではなく、ボールミル、ペイントコンデイショナー、ディスパーなど各種の分散機が使用可能であるが、中でもペイントコンデイショナーが好適な分散機として使用できる。分散時間は、使用する分散装置により異なるが、例えばペイントコンデイショナーを使用する場合には、１〜１０時間が適当である。
【００５４】
次いで、この分散液をホットプレート上に乗せて、分散液を攪拌しながら加熱して、水を蒸発させて分散液を濃縮する。蒸発濃縮後の重量としては、蒸発前の重量に対して１／２〜１／１０になるようにすることが好ましい。濃縮の程度がこの範囲より少ないと、後述する電気泳動現象を利用した成形体作製時に、酸化セリウム粒子の充填性が低くなったり、分散液名中の酸化セリウム粒子が沈降しやすくなったりする。またこの範囲より多いと、電気泳動現象による酸化セリウム粒子の移動が困難になり、成形体作製効率が低下する。
【００５５】
蒸発濃縮後の分散液中のアルギン酸ナトリウムおよび酸化セリウム粒子の含有量が0.２〜５重量％および２〜６０重量％になるようにすると、電気泳動現象を利用した成形体作製時の効率が最も良くなり、しかもこの成形体を用いて作製した固定砥粒研削研磨用工具としての研削性、酸化セリウム粒子の保持性などが最もバランスの取れたものとなる。
【００５６】
《電気泳動を利用した酸化セリウム／水溶性高分子混合物の成形体の作製》
上述した蒸発濃縮した分散液をガラス製のビーカに入れ、金属製の正極棒を取り囲むように金属製の負極を螺旋状に配置した。正極棒を回転させながら、正負両極に直流電圧を印加した。印加電圧は、正負両極の大きさ、形状、間隔により異なるが、１〜２０Ｖが好ましい。このときの電流は、0.１〜３Ａ程度であり、水溶性高分子で覆われた酸化セリウム粒子が正極棒に電気的に引き寄せられて堆積し、時間とともに堆積厚みが増加する。
【００５７】
《固定砥粒研削研磨用工具の作製》
水溶性高分子で覆われた酸化セリウム粒子を上述した方法により適当な厚さになるまで堆積させた後、正極棒を分散液から引き上げ、さらに正極棒を引き抜き、円柱状の堆積物を適当な高さに切断した。この切断物を空気中、室温で乾燥させた。さらに、この乾燥物の周囲を磨いて平滑にして、最終的に目的とする工具に仕上げた。
【００５８】
［実施例］
以下、本発明の実施例および比較例について説明する。
【実施例１】
【００５９】
〈板状酸化セリウム粒子の作製〉
0.９０モルの水酸化ナトリウムを８００ｍｌの水に溶解し、アルカリ水溶液を作製した。このアルカリ水溶液とは別に、0.０７４モルの塩化セリウム（III)七水和物を４００ｍｌの水に溶解して、塩化セリウムの水溶液を調整した。前者のアルカリ水溶液に、後者の塩化アルミニウム水溶液を滴下して、約２５℃で水酸化セリウムを含む沈殿物を調整した。このときのｐＨは１0.５であった。この沈殿物を懸濁液の状態で２０時間熟成させた。
【００６０】
次に、上澄み液を除去した後、この沈殿物の懸濁液を、オートクレーブに仕込み、１８０℃で２時間、水熱処理を施した。
【００６１】
水熱処理生成物を水洗し、ろ過して、９０℃で空気中乾燥させた。この乾燥物を乳鉢で軽く解砕した後、空気中６００℃で１時間の加熱処理を行って酸化セリウム粒子とした。加熱処理後、未反応物や残存物を除去するために、さらに超音波分散機を使って水洗し、ろ過、乾燥した。
【００６２】
得られた酸化セリウム粒子について、Ｘ線回折スペクトルを測定したところ、蛍石構造の酸化セリウムに対応するスペクトルが観測された。また透過電子顕微鏡（日立電界放出型電子顕微鏡ＨＦ−２００型）を用いて２０万倍で形状観察を行ったところ、平均粒子径は２１ｎｍの板状の粒子であることがわかった。なお、平均粒子径は、透過電子顕微鏡撮影した印画紙上、１００個の粒子の粒子径の平均値として求めた。粒子の板面方向における最大長さと厚さの比は、約５であった。この粒子の板面方向における最大長さと厚さの比は、同じ電子顕微鏡を用いて５００万倍での断面観察により求めた。
【００６３】
この酸化セリウム粒子の２０万倍で撮影した透過電子顕微鏡写真を図１に、Ｘ線回折スペクトル図を図２にそれぞれ示す。
【００６４】
〈板状酸化セリウム粒子と水溶性高分子を用いた分散液の作製〉
５６０ｇの水に、水溶性高分子としてアルギン酸ナトリウム３ｇを溶解した。この溶解液に、上述した方法で作製した板状の酸化セリウム粒子（砥粒）３７ｇを添加し、ペイントコンデイショナーを用いて２時間分散した。ペイントコンデイショナー用のポットには、この混合液に加えてさらに、分散処理用の媒体として直径１mmのジルコニアビーズ２００ｇを入れた。この分散処理により、個々の酸化セリウム粒子がアルギン酸ナトリウム水溶液に均一に分散した分散液を得た。
【００６５】
次にポットから分散液を取り出し、その内の３００ｇを５００cm3 のガラスビーカに入れ、ホットプレート上で攪拌しながら総重量が７５ｇになるまで水を蒸発させて濃縮した。
【００６６】
〈電気泳動を利用した板状酸化セリウム粒子／水溶性高分子混合物の成形体の作製〉
上述した濃縮分散液を１００cm3 のガラスビーカーに移し替え、これに正極棒と負極をセットした。正極棒としては、直径４mm、長さ１０cmの黄銅棒を使用した。負極としては、同じ黄銅棒を螺旋状に成形したものを使用し、これをビーカーの壁面に沿うように配置した。
【００６７】
この正極と負極の両極間に、直流低電圧電源を使用して１０Ｖの電圧を印加した。このとき両極間に流れる電流は約0.７〜0.１Ａであった。この状態で正極棒を回転させながら３０分間電圧を印加し、正極棒に、アルギン酸ナトリウムで覆われた板状の酸化セリウム粒子を堆積させた。このときの堆積厚さは、約４mmで、直径は約１２mmであった。
【００６８】
〈固定砥粒研削研磨用工具の作製〉
上述のようにして作製した堆積物から正極棒を抜き取り、高さ約１cmになるようにカッターナイフで切断した。この円柱状の成形物を空気中、室温で約１日間乾燥させた。乾燥により、収縮し、直径が約８mm、高さが約７mmの、アルギン酸ナトリウムと板状の酸化セリウム粒子との結合体からなる成形体を得た。この成形体の周囲および端面を研磨テープ等を用いて平滑にして、固定砥粒研削研磨用工具とした。
【実施例２】
【００６９】
実施例１における板状酸化セリウム粒子の作製において、沈殿物の懸濁液の水熱処理条件を１８０℃、２時間から２００℃、２時間に変更し、かつ空気中での加熱処理条件を、６００℃、１時間から８００℃、１時間に変更した以外は、実施例１と同様にして、水酸化セリウムを含有する沈殿物を生成させ、水洗、ろ過、乾燥後、加熱処理して、酸化セリウム粒子を作製した。
【００７０】
得られた酸化セリウム粒子について、Ｘ線回折スペクトルを測定したところ、実施例１と同様に蛍石構造の酸化セリウムに対応するスペクトルが観測された。また透過電子顕微鏡で形状観察を行ったところ、平均粒子径が５８ｎｍの板状の粒子であることがわかった。この酸化セリウム粒子の２０万倍で撮影した透過電子顕微鏡写真を図３に示す。この粒子の板面方向における最大長さと厚さの比は約８であった。
【００７１】
この酸化セリウム粒子を用いて、実施例１と同様の方法で水溶性高分子を用いた分散液の作製し、さらに電気泳動を利用して板状酸化セリウム粒子／水溶性高分子混合物の成形体の作製し、固定砥粒研削研磨用工具とした。
【実施例３】
【００７２】
実施例１の平均粒子径が２１ｎｍの板状酸化セリウム粒子と水溶性高分子とを用いた分散液の作製において、５６０ｇの水に水溶性高分子として添加するアルギン酸ナトリウムの量を、３ｇから1.５ｇに変更した以外は、実施例１と同様にして分散液を作製し、濃縮した。さらに実施例１と同じ条件で、板状酸化セリウム粒子／水溶性高分子混合物の成形体を作製し、固定砥粒研削研磨用工具とした。
【実施例４】
【００７３】
実施例１の平均粒子径が２１ｎｍの板状酸化セリウム粒子と水溶性高分子とを用いた分散液の作製において、５６０ｇの水に水溶性高分子として添加するアルギン酸ナトリウムの量を、３ｇから4.５ｇに変更した以外は、実施例１と同様にして分散液を作製し、濃縮した。さらに実施例１と同じ条件で、板状酸化セリウム粒子／水溶性高分子混合物の成形体を作製し、固定砥粒研削研磨用工具とした。
【実施例５】
【００７４】
実施例１の平均粒子径が２１ｎｍの板状酸化セリウム粒子と水溶性高分子とを用いた分散液の作製において、５６０ｇの水に添加する酸化セリウム粒子の量を３７ｇから１8.５ｇに変更した以外は、実施例１と同様にして分散液を作製し、濃縮した。さらに実施例１と同じ条件で、板状酸化セリウム粒子／水溶性高分子混合物の成形体を作製し、固定砥粒研削研磨用工具とした。
【実施例６】
【００７５】
実施例２の平均粒子径が５８ｎｍの板状酸化セリウム粒子と水溶性高分子とを用いた分散液の作製において、５６０ｇの水に水溶性高分子として添加するアルギン酸ナトリウムの量を、３ｇから4.５ｇに変更した以外は、実施例２と同様にして分散液を作製し、濃縮した。さらに実施例２と同じ条件で、板状酸化セリウム粒子／水溶性高分子混合物の成形体を作製し、固定砥粒研削研磨用工具とした。
【実施例７】
【００７６】
実施例１における板状酸化セリウム粒子と水溶性高分子とを用いた分散液の作製において、５６０ｇの水に、水溶性高分子としてアルギン酸ナトリウム３ｇを溶解し、この溶解液に、酸化物粒子として、実施例２で作製した平均粒子径が５８ｎｍの酸化セリウム粒子２9.６ｇと、平均粒子径が８０ｎｍで、粒子の板面方向における最大長さと厚さの比が約１０の板状酸化アルミニウム（γ−アルミナ）粒子7.４ｇとを添加した。後者の板状酸化アルミニウム粒子は、本発明の発明者の一人が開発した方法に基づき、既述した板状酸化セリウム粒子の作製法と基本的に同じ作製法により作製したものである。分散液および固定砥粒研削研磨用工具は実施例１と同様の方法により作製した。
【実施例８】
【００７７】
実施例７において、平均粒子径が８０ｎｍの板状酸化アルミニウム粒子7.４ｇを添加したことに代えて、平均粒子径が２０ｎｍで、粒子の板面方向における最大長さと厚さの比が約３の板状酸化ジルコニウム粒子7.４ｇを添加した以外は、実施例７と同様にして分散液および固定砥粒研削研磨用工具を作製した。なお、この板状酸化ジルコニウム粒子も、本発明の発明者の一人が開発した方法に基づき、既述した板状酸化セリウム粒子の作製法と基本的に同じ作製法により作製したものである。
【実施例９】
【００７８】
実施例７において、平均粒子径が８０ｎｍの板状酸化アルミニウム粒子7.４ｇを添加したことに代えて、平均粒子径が５０ｎｍで、粒子の板面方向における最大長さと厚さの比が約５の板状酸化鉄粒子7.４ｇを添加した以外は、実施例７と同様にして分散液および固定砥粒研削研磨用工具を作製した。なお、この板状酸化鉄粒子も、本発明の発明者の一人が開発した方法に基づき、既述した板状酸化セリウム粒子の作製法と基本的に同じ作製法により作製したものである。
【実施例１０】
【００７９】
実施例１における板状酸化セリウム粒子の作製において、沈殿物の懸濁液の水熱処理を行わずに、かつ空気中での加熱処理条件を、６００℃、１時間から３００℃、１時間に変更した以外は、実施例１と同様にして、水酸化セリウムを含有する沈殿物を生成させ、水洗、ろ過、乾燥後、加熱処理して、酸化セリウム粒子を作製した。得られた酸化セリウム粒子について、Ｘ線回折スペクトルを測定したところ、実施例１と同様に蛍石構造の酸化セリウムに対応するスペクトルが観測された。また透過電子顕微鏡で形状観察を行ったところ、平均粒子径は３０ｎｍの球状ないしは粒状の粒子であることがわかった。
【００８０】
この酸化セリウム粒子を用いて、実施例１と同様の方法で水溶性高分子を用いた分散液の作製し、さらに電気泳動を利用して球状ないしは粒状酸化セリウム粒子／水溶性高分子混合物の成形体の作製し、固定砥粒研削研磨用工具とした。
【００８１】
［比較例１］
水２６０ｇの水に、水溶性高分子としてアルギン酸ナトリウム３ｇを溶解した。この溶解液に市販のダイヤモンド砥粒（平均粒子径：カタログ値0.１μｍ）３７ｇを添加し、攪拌機を用いて１時間分散した。この分散液をホットプレート上に乗せて、攪拌できなくなるまで水を加熱蒸発させた。
【００８２】
この濃縮混合体を円柱状に成形加工し、実施例１と同様に室温で乾燥後、この成形体の周囲および端面を研磨テープ等を用いて平滑にして、固定砥粒研削研磨用工具とした。すなわち、この比較例１では、砥粒としてダイヤモンド粒子を用いて、水溶性高分子で固定した工具を作製した。
【００８３】
［比較例２］
水２６０ｇの水に、水溶性高分子としてアルギン酸ナトリウム３ｇを溶解した。この溶解液に市販のα−アルミナ砥粒（平均粒子径：カタログ値0.２μｍ）３７ｇを添加し、攪拌機を用いて１時間分散した。この分散液をホットプレート上に乗せて、攪拌できなくなるまで水を加熱蒸発させた。
【００８４】
この濃縮混合体を円柱状に成形加工し、実施例１と同様に室温で乾燥後、この成形体の周囲および端面を研磨テープ等を用いて平滑にして、固定砥粒研削研磨用工具とした。すなわち、この比較例２では、砥粒としてα−アルミナ粒子を用い、これを水溶性高分子で固定した工具を作製した。
【００８５】
〈研削性の評価〉
以上の各実施例および比較例で得られた固定砥粒研削研磨用工具の研削性能を調べるため、これらを用いて実際に被加工物を研削し、その研削性を評価した。研削性の評価には、被加工物として直径４インチ（約１0.１６cm）のシリコンウエハーを用いた。研削性を調べるための装置としては、精工技研社製のファイバーポリッシャー（ＳＦＰ−１２０Ａ）を使用した。研削するにあたっては、まず前記ファイバーポリッシャーにおける直径約１８cmの円形の金属定盤（上部定盤）の直径約５cmの内周部分に、上述した方法で作製した工具４個を円周部分に沿って等間隔に接着剤を使って固定した。一方、直径約１２cmの下部定盤上にシリコンウエハーを固定し、このシリコンウエハーの上部に、上記工具を固定した上部定盤を乗せ、上部定盤の自重により上記工具すなわち砥石がシリコンウエハーの表面に押し付けられるようにした。そして、上部定盤を固定し、下部定盤を７５ｒｐｍで回転させることにより、下部定盤上に固定したシリコンウエハーの表面を研削した。
【００８６】
研削効率は、シリコンウエハー表面にＡｋａｓｈｉ社製のヌープ硬度計（ＨＭ−１２２）を用いて菱形の傷をいれ、研削の進行に伴うこの傷の深さの減少量、すなわち研削深さを調べることによって評価した。また研削後の表面平滑性は、Ｚｙｇｏ社製の非接触表面粗さ計（Ｎｅｗ  Ｖｉｅｗ５０００）を用いてシリコンウエハーの表面粗さ（中心線平均粗さ）Ｒａを測定し、この値（Ｒａ値）から評価した。
【００８７】
表１に、以上の各実施例および比較例で使用した砥粒の種類、平均粒子径、添加量割合、砥石中の砥粒の含有量、水溶性高分子の含有量を示し、表２に、各実施例および比較例で得られた固定砥粒研削研磨用工具を用いて行った研削の評価結果を示す。なお、表２に示した研削深さおよび研削面のＲａ値は、３０分間研削を行った時点で測定したものである。研削深さが大きいものほど研削効率が高く、またＲａ値が小さいものほど表面平滑性が優れていることを示す。
【００８８】
【表１】
2005288645.tif 000003
【００８９】
【表２】
2005288645.tif 000004
【００９０】
表２から明らかなように、実施例１〜５で得られた板状酸化セリウム粒子を用いた固定砥粒研削研磨用工具は、研削効率と研削後の表面平滑性のバランスの良好な砥石であることがわかる。このように使用する砥粒が微粒子であるにもかかわらず優れた研削効率を示すのは、砥粒である酸化セリウム粒子が板状形状を有することによるエッジを利用した優れた機械的研削性と、酸化セリウム粒子が有する化学的研削性の相乗効果によるものである。また優れた表面平滑性は、砥粒である酸化セリウム粒子が平均粒子径２０ｎｍ〜６０ｎｍと極めて微粒子であることに基づく。
【００９１】
また、実施例７〜９の固定砥粒研削研磨用工具は、板状の酸化セリウム粒子を主構成粒子にして、さらに板状の酸化アルミニウム粒子、板状の酸化ジルコニウム粒子および酸化鉄粒子を含有させたものである。これらは、表面平滑性は板状の酸化セリウム粒子だけを用いたものに比べて若干劣るが、これは被加工物としてシリコンウエハーを用いたためである。本発明者らは、研削ないし研磨される被加工物の種類や研削条件によっては、これらの実施例の工具が優れた研削性能を示すことを確認している。したがって、目的、用途に応じて砥石の構成を選択することが好ましい。さらに、本実施例における評価結果は、研削砥石としての研削性を調べたものであるが、さらに水を添加して研削することも可能である。被加工物の種類や研削内容によって、乾式研削や水添加研削あるいは高湿度下での研削など、任意に研削条件を設定できる。
【００９２】
また粒状の酸化セリウム粒子を用いた実施例１０の固定砥粒研削研磨用工具は、板状の酸化セリウム粒子を用いたものに比べて研削性は若干劣るが、比較例１および２に示す従来の砥粒を用いたものに比べて優れたバランスの良い研削性を示す。
【００９３】
一方、ダイヤモンド砥粒を用いた比較例１の固定砥粒研削研磨用工具は、ダイヤモンド粒子の高い硬度を反映して研削効率は高いが、研削後に明らかに研削痕が残り、表面平滑性は著しく劣る。
【００９４】
α−アルミナ粒子を用いた比較例２の固定砥粒研削研磨用工具では、比較的良好な表面平滑性は得られるが、研削効率が著しく低い。これは、α−アルミナは比較的高い硬度を有するが、化学的研削性がないためである。
【００９５】
このように、本発明の酸化セリウム粒子（特に板状の酸化セリウム粒子）と水溶性高分子とを含有してなる固定砥粒研磨工具は、優れた研削効率と表面平滑性を同時に実現した、従来の研削砥石では得られなかった優れた研削特性を有する固定砥粒研削研磨用工具であることがわかる。
【図面の簡単な説明】
【００９６】
【図１】実施例１で得られた酸化セリウム粒子の２０万倍の透過電子顕微鏡写真を示した図である。
【図２】実施例１で得られた酸化セリウム粒子のＸ線回折図である。
【図３】実施例２で得られた酸化セリウム粒子の２０万倍の透過電子顕微鏡写真を示した図である。
【図１】
2005288645.tif 000005
【図２】
2005288645.tif 000006
【図３】
2005288645.tif 000007